(57)【特許請求の範囲】
【請求項１】
１，４−シクロヘキサンジカルボン酸のエステル化物（Ａ）を含む酸成分と、
下記一般式（Ｉ）で表されるビスフェニルフルオレン系ジヒドロキシ化合物（Ｂ）と、
炭素数２〜６の脂肪族ジオール化合物（Ｃ）とからなるジオール成分と
を重合反応させてなるポリエステル樹脂を含む組成物であって、
該ポリエステル樹脂組成物に含まれる１，４−シクロヘキサンジカルボン酸残基のトランス体／シス体の比率が８０／２０〜９５／５であり、
該ポリエステル樹脂組成物のガラス転移温度（Ｔｇ）が１３０〜１５０℃であることを特徴とするポリエステル樹脂組成物。
【化１】
0005585999.tif 000006
（式中、Ｒ１、Ｒ２は、各々独立に、水素原子又は炭素数１〜４のヒドロキシアルキル基を示し、Ｒ３、Ｒ４、Ｒ５、Ｒ６は、各々独立に、水素原子、炭素数１〜４のアルキル基、アリール基、又はアラルキル基を示し、それぞれが同一であっても異なっていてもよい。）
【請求項２】
重合原料として使用する１，４−シクロヘキサンジカルボン酸のエステル化物（Ａ）が、１，４−シクロヘキサンジカルボン酸ジメチルエステルであることを特徴とする請求項１に記載のポリエステル樹脂組成物。
【請求項３】
重合原料として使用する１，４−シクロヘキサンジカルボン酸のエステル化物（Ａ）のトランス体とシス体の異性体比率が、トランス体／シス体＝９０／１０〜１００／０であることを特徴とする請求項１又は２に記載のポリエステル樹脂組成物。
【請求項４】
重合原料として使用する１，４−シクロヘキサンジカルボン酸のエステル化物（Ａ）が、全酸成分中８０〜１００モル％であることを特徴とする請求項１〜３のいずれかに記載のポリエステル樹脂組成物。
【請求項５】
重合原料として使用するビスフェニルフルオレン系ジヒドロキシ化合物（Ｂ）が、９，９−ビス[４−（２−ヒドロキシエトキシ）フェニル]フルオレンであることを特徴とする請求項１〜４のいずれかに記載のポリエステル樹脂組成物。
【請求項６】
重合原料として使用するビスフェニルフルオレン系ジヒドロキシ化合物（Ｂ）と全酸成分とのモル比が、ジヒドロキシ化合物（Ｂ）／全酸成分＝０．７０〜０．９５であることを特徴とする請求項１〜５のいずれかに記載のポリエステル樹脂組成物。
【請求項７】
重合原料として使用する炭素数２〜４の脂肪族ジオール化合物（Ｃ）が、エチレングリコールであることを特徴とする請求項１〜６のいずれかに記載のポリエステル樹脂組成物。
【請求項８】
屈折率が１．６００以上であることを特徴とする請求項１〜７のいずれかに記載のポリエステル樹脂組成物。
【請求項９】
１．４倍延伸時の複屈折が５．０×１０−４以下であることを特徴とする請求項１〜８のいずれかに記載のポリエステル樹脂組成物。
【請求項１０】
アッベ数が２５以上であることを特徴とする請求項１〜９のいずれかに記載のポリエステル樹脂組成物。
【請求項１１】
請求項１〜１０のいずれかに記載のポリエステル樹脂組成物を成形加工してなることを特徴とするポリエステル成形体。
【発明の詳細な説明】
【技術分野】
【０００１】
本発明はポリエステル樹脂組成物及び成形体に関するものであり、特に耐熱性に優れ、高い屈折率を有するとともに、複屈折が小さく、且つ色収差の少ない光学レンズ等の用途として好適に用いることのできるポリエステル樹脂組成物に関する。
【背景技術】
【０００２】
従来、透明で機械的特性に優れた樹脂が、光学用材料として広く用いられている。例えば、ポリメチルメタクリレートや脂環式ポリオレフィン、ポリカーボネート等がコンパクトディスク、レンズ等の光学材料として、あるいは自動車部品のランプ等の透明材料として使用されている。これらのうち、ポリメチルメタクリレートや脂環式ポリオレフィンは、透明性が高く、複屈折が小さく、さらに色収差が少ないという点では光学レンズとして適しているものの、屈折率が小さく、耐熱性が不足しているという欠点を有している。また、ポリカーボネートは、優れた耐熱性が得られるものの、複屈折が非常に大きいという欠点を有している。
【０００３】
これに対して、近年、脂環族あるいは芳香族ジカルボン酸とビスフェニルフルオレン系化合物とを主成分とした共重合ポリエステル樹脂を光学材料として使用することが提案されている（例えば、特許文献１〜４参照）。しかしながら、これら公知の各種ポリエステル樹脂においては、高耐熱性及び高屈折率、あるいは低複屈折及び低色収差のいずれかの特性を満足するものは散見されるものの、すべての物性を十分に満足し得る樹脂は未だ得られていない。例えば、特許文献４の実施例に記載の共重合ポリエステル樹脂は、ガラス転移温度が１４１〜１８４℃、屈折率が１．６５５〜１．６６３といずれも高く、高耐熱性及び高屈折率の点では満足のいくものであるが、複屈折が８５×１０−４〜１４０×１０−４と大きく、一方でアッベ数は１９〜２１と低い数値を示しており、一般的な光学レンズとして要求される複屈折特性及び色収差特性としては不十分である。このため、これらの要求特性を全て満足し得る光学用樹脂の開発が望まれていた。
【０００４】
一方、ポリエステル樹脂の酸成分として使用されている１，４−シクロヘキサンジカルボン酸には、トランス体／シス体の各異性体が存在しており、樹脂中に含まれるトランス体比率を高めることによって、樹脂の耐熱性が改善されることが知られている（特許文献５参照）。さらに、トランス体比率を高めた１，４−シクロヘキサンジカルボン酸誘導体とビスフェニルフルオレン系化合物とを使用した共重合ポリエステルフィルムが提案されている（特許文献６参照）。しかしながら、特許文献６に記載の共重合ポリエステルフィルムは、位相差フィルムとして使用されるものであって、むしろ複屈折を大きくすることによって光学異方性を生じさせることを目的とした用途である。
【先行技術文献】
【特許文献】
【０００５】
【特許文献１】国際公開ＷＯ２００４／０７８８２４号
【特許文献２】特開２００４−３１５６７６号
【特許文献３】特開平９−３０２０７７号
【特許文献４】特開２００６−３３５９７４号
【特許文献５】特開２００６−２８４８２号
【特許文献６】特開２００７−２１３０４３号
【発明の概要】
【発明が解決しようとする課題】
【０００６】
本発明は前記従来技術の課題に鑑みて行われたものであって、すなわち、本発明の解決しようとする課題は、耐熱性に優れ、高い屈折率を有するとともに、複屈折が小さく、且つ色収差の少ない、一般的な光学レンズ等の用途に好適なポリエステル樹脂組成物を提供することにある。
【課題を解決するための手段】
【０００７】
前記従来技術の課題に鑑み、本発明者らが鋭意検討を行なった結果、１，４−シクロヘキサンジカルボン酸のエステル化物を含む酸成分と、ビスフェニルフルオレン系化合物と炭素数２〜６の脂肪族ジオールを含むジオール成分とを共重合して得られるポリエステル樹脂において、樹脂中に含まれる１，４−シクロヘキサンジカルボン酸残基のトランス体比率を８０％以上としたポリエステル樹脂が、ガラス転移点１３０℃以上の優れた耐熱性を示し、高い屈折率を有するとともに、複屈折が小さく、且つ色収差の小さい（アッベ数の大きい）樹脂であり、特に光学レンズ等の用途として非常に有用な樹脂であることを見出し、本発明を完成するに至った。
【０００８】
すなわち、本発明にかかるポリエステル樹脂組成物は、１，４−シクロヘキサンジカルボン酸のエステル化物（Ａ）を含む酸成分と、下記一般式（Ｉ）で表されるビスフェニルフルオレン系ジヒドロキシ化合物（Ｂ）と、炭素数２〜６の脂肪族ジオール化合物（Ｃ）とからなるジオール成分とを重合反応させてなるポリエステル樹脂を含む組成物であって、該ポリエステル樹脂組成物に含まれる１，４−シクロヘキサンジカルボン酸残基のトランス体／シス体の比率が８０／２０〜９５／５であり、該ポリエステル樹脂組成物のガラス転移温度（Ｔｇ）が１３０〜１５０℃であることを特徴とするものである。
【化１】
0005585999.tif 000002
（式中、Ｒ１、Ｒ２は、各々独立に、水素原子又は炭素数１〜４のヒドロキシアルキル基を示し、Ｒ３、Ｒ４、Ｒ５、Ｒ６は、各々独立に、水素原子、炭素数１〜４のアルキル基、アリール基、又はアラルキル基を示し、それぞれが同一であっても異なっていてもよい。）
【０００９】
また、前記ポリエステル樹脂組成物において、重合原料として使用する１，４−シクロヘキサンジカルボン酸のエステル化物（Ａ）が、１，４−シクロヘキサンジカルボン酸ジメチルエステルであることが好適である。
また、前記ポリエステル樹脂組成物において、重合原料として使用する１，４−シクロヘキサンジカルボン酸のエステル化物（Ａ）におけるトランス体とシス体の異性体比率が、トランス体／シス体＝９０／１０〜１００／０であることが好適である。
【００１０】
また、前記ポリエステル樹脂組成物において、重合原料として使用する１，４−シクロヘキサンジカルボン酸のエステル化物（Ａ）が、全酸成分中８０〜１００モル％であることが好適である。
また、前記ポリエステル樹脂組成物において、重合原料として使用するビスフェニルフルオレン系ジヒドロキシ化合物（Ｂ）が、９，９−ビス［４−（２−ヒドロキシエトキシ）フェニル］フルオレンであることが好適である。
【００１１】
また、前記ポリエステル樹脂組成物において、重合原料として使用するビスフェニルフルオレン系ジヒドロキシ化合物（Ｂ）と全酸成分とのモル比が、ジヒドロキシ化合物（Ｂ）／全酸成分＝０．７０〜０．９５であることが好適である。
また、前記ポリエステル樹脂組成物において、重合原料として使用する炭素数２〜４の脂肪族ジオール化合物（Ｃ）が、エチレングリコールであることが好適である。
【００１２】
また、前記ポリエステル樹脂組成物において、屈折率が１．６００以上であることが好適である。
また、前記ポリエステル樹脂組成物において、１．４倍延伸時の複屈折が５．０×１０−４以下であることが好適である。
また、前記ポリエステル樹脂組成物において、アッベ数が２５以上であることが好適である。
【００１３】
また、本発明にかかるポリエステル成形体は、前記ポリエステル樹脂組成物を成形加工してなることを特徴とするものである。
【発明の効果】
【００１４】
本発明のポリエステル樹脂組成物及びこれを成形加工して得られた成形体は、耐熱性に優れ、高い屈折率を有するとともに、複屈折が小さく、且つ色収差が少ないため、特に一般的な光学レンズとしての用途に極めて有用である。
【発明を実施するための形態】
【００１５】
以下、本発明の実施の形態について詳細に説明するが、本発明の趣旨を逸脱しない限り、これらの内容に限定されるものではない。
本発明のポリエステル樹脂組成物は、１，４−シクロヘキサンジカルボン酸のエステル化物（Ａ）を含む酸成分と、一般式（Ｉ）で表されるビスフェニルフルオレン系ジヒドロキシ化合物（Ｂ）と、炭素数２〜６の脂肪族ジオール化合物（Ｃ）とからなるジオール成分とを重合反応させてなるポリエステル樹脂を含む組成物であって、該ポリエステル樹脂に含まれる１，４−シクロヘキサンジカルボン酸残基のトランス体／シス体の比率が８０／２０〜９５／５であり、該ポリエステル樹脂のガラス転移温度（Ｔｇ）が１３０〜１５０℃であることを特徴とするものである。
【００１６】
〈１，４−シクロヘキサンジカルボン酸のエステル化物（Ａ）〉
本発明のポリエステル樹脂組成物において、重合原料として使用される１，４−シクロヘキサンジカルボン酸のエステル化物（Ａ）は、通常ポリエステル原料モノマーとして用いられるエステル化物であれば特に限定されるものではないが、例えば、炭素数１〜１０のアルキルエステル、より具体的には、ジメチルエステル、ジエチルエステル等が挙げられ、特にジメチルエステルを好適に使用することができる。なお、未置換の１，４−シクロヘキサンジカルボン酸を重合原料として使用し、直接エステル化により重合すると、重合反応中にトランス体からシス体への異性化が生じやすくなるため、樹脂中に含まれるトランス体／シス体の比率を８０／２０〜９５／５の範囲内に制御することが困難となる。
【００１７】
本発明のポリエステル樹脂組成物において、１，４−シクロヘキサンジカルボン酸のエステル化物（Ａ）の使用量は特に限定されるものではないが、全酸成分中８０〜１００モル％であることが好ましい。また、より好ましくは全酸成分中８５〜１００モル％、さらに好ましくは９０〜１００モル％である。１，４−シクロヘキサンジカルボン酸のエステル化物（Ａ）が全酸成分中８０モル％未満の場合、得られたポリエステル樹脂の複屈折が大きくなったり、色収差が大きくなる（アッベ数が小さくなる）場合があり、好ましくない。
【００１８】
なお、重合原料として他のジカルボン酸成分を適当量使用してもよく、例えば、マロン酸、コハク酸、アジピン酸、アゼライン酸、セバシン酸等の脂肪族ジカルボン酸のエステル形成性誘導体、２，６−デカリンジカルボン酸、１，４−デカリンジカルボン酸、１，５−デカリンジカルボン酸等の脂環族ジカルボン酸等のエステル形成性誘導体、テレフタル酸、イソフタル酸等の単環式芳香族ジカルボン酸のエステル形成性誘導体、２，６−ナフタレンジカルボン酸、１，５−ナフタレンジカルボン酸等の多環式エステル形成性誘導体等が挙げられる。なお、これらのジカルボン酸成分は単独でも、２種以上を組み合わせて使用してもよい。
【００１９】
また、重合原料として使用する１，４−シクロヘキサンジカルボン酸のエステル化物（Ａ）において、トランス体とシス体の異性体比率は、トランス体／シス体＝９０／１０〜１００／０であることが好ましく、より好ましくは９５／５〜１００／０である。重合工程におけるトランス体からシス体への異性化を考慮すると、トランス体の割合が９０％未満であると、重合後の樹脂に含まれるトランス体／シス体比率を８０／２０〜９５／５の範囲内に制御することが困難となる。
【００２０】
〈ビスフェニルフルオレン系ジヒドロキシ化合物（Ｂ）〉
本発明のポリエステル樹脂組成物において、重合原料として使用されるビスフェニルフルオレン系ジヒドロキシ化合物（Ｂ）は、下記一般式（Ｉ）により表される化合物である。
【化２】
0005585999.tif 000003
（式中、Ｒ１、Ｒ２は、各々独立に、水素原子又は炭素数１〜４のヒドロキシアルキル基を示し、Ｒ３、Ｒ４、Ｒ５、Ｒ６は、各々独立に、水素原子、炭素数１〜４のアルキル基、アリール基、又はアラルキル基を示し、それぞれが同一であっても異なっていてもよい。）
【００２１】
上記一般式（１）で表されるビスフェニルフルオレン系ジヒドロキシ化合物としては、より具体的には、例えば、９，９−ビス［４−（２−ヒドロキシエトキシ）フェニル］フルオレン、９，９−ビス［４−（２−ヒドロキシエトキシ）−３−メチルフェニル］フルオレン、９，９−ビス［４−（２−ヒドロキシエトキシ）−３，５−ジメチルフェニル］フルオレン、９，９−ビス［４−（２−ヒドロキシエトキシ）−３エチルフェニル］フルオレン、９，９−ビス［４−（２−ヒドロキシエトキシ）−３，５−ジエチルフェニル］フルオレン等が挙げられ、これらは単独でも、２種類以上を組み合わせて使用してもよい。これらの中でも、９，９−ビス［４−（２−ヒドロキシエトキシ）フェニル］フルオレンが、得られる樹脂の光学特性や成形性の面から特に好ましい。
【００２２】
重合原料として使用するビスフェニルフルオレン系ジヒドロキシ化合物（Ｂ）の使用量は、特に限定されるものではないが、全酸成分とのモル比で、ジヒドロキシ化合物（Ｂ）／全酸成分＝０．７０〜０．９５であることが好ましく、さらに好ましくは０．８０〜０．９０である。前記モル比が０．７０未満の場合、耐熱性が低下したり、屈折率が低下するため、光学用材料としては好ましくなく、一方で、０．９５を超えると、流動性が悪化し、成形性が悪くなる場合があるため好ましくない。
【００２３】
〈炭素数２〜６の脂肪族ジオール化合物（Ｃ）〉
本発明のポリエステル樹脂組成物において、重合原料として使用される炭素数２〜６の脂肪族ジオール化合物（Ｃ）としては、具体的には、例えば、エチレングリコール、１，３−プロピレングリコール、ネオペンチルグリコール、１，４−ブタンジオール、１，６−ヘキサンジオール等が挙げられ、これらは単独でも、２種類以上を組み合わせて使用してもよい。これらの中でも、特にエチレングリコールが、得られる樹脂の耐熱性及び光学特性の点から好ましい。
【００２４】
重合原料として使用する炭素数２〜６の脂肪族ジオール化合物（Ｃ）の使用量は特に限定されるものではないが、ビスフェニルフルオレン系ジヒドロキシ化合物（Ｂ）に対するモル比で、ジオール化合物（Ｃ）／ジヒドロキシ化合物（Ｂ）＝０．０５〜１．０であることが望ましい。前記モル比が０．０５未満では、重合反応が進み難く、所定の分子量（粘度評価）に到達せず、得られた樹脂が脆くて実用に耐えられなかったり、流動性が悪く成形し難いものとなる場合がある。一方で、１．０を超えると、樹脂中に含まれるビスフェニルフルオレン系ジヒドロキシ化合物（Ｂ）の含量が相対的に減ってしまい、屈折率及び耐熱性が低下する場合がある。
【００２５】
また、原料中の全ジオール成分／全酸分のモル比が０．８５〜１．５０となる範囲内で、適宜ジオール成分の使用量を調整することが望ましい。また、より好ましくは０．９０〜１．３０であり、さらに好ましくは０．９０〜１．２０である。前記範囲を超えてジオール化合物を使用すると、重合工程においてトランス体からシス体への異性化が生じやすくなり、重合後の樹脂に含まれるトランス体／シス体の比率を８０／２０〜９５／５の範囲内に制御することが困難となる。
【００２６】
〈樹脂中の１，４−シクロヘキサンジカルボン酸残基のトランス体／シス体比率〉
本発明のポリエステル樹脂組成物において、樹脂組成物中の１，４−シクロヘキサンジカルボン酸残基のトランス体／シス体の成分比率は、８０／２０〜９５／５である必要があり、好ましくは８５／１５〜９５／５である。トランス体比率が８０％未満の場合、ポリエステル樹脂組成物のガラス転移温度が低下し、耐熱性に劣ることになる。なお、トランス体比率が高いほど耐熱性の高い樹脂が得られると考えられるものの、重合工程においてトランス体からシス体への異性化が生じるため、９５％を超えるトランス体比率を得ることは非常に困難であるとともに、９５％を超えた場合であっても、その製造の困難さ、煩雑さと比較して得られる効果は小さい。
【００２７】
〈ガラス転移温度〉
本発明のポリエステル樹脂組成物は、上記（Ａ）〜（Ｃ）の特定組成の酸成分及びジオール成分を用い、樹脂中の（Ａ）の残基が特定の異性体比率となるように製造することによって、１３０℃以上の高いガラス転移温度を有しており、耐熱性に優れている。なお、本発明のポリエステル樹脂組成物のガラス転移温度は１３０〜１５０℃であり、好ましくは１３５〜１４５℃である。例えば、電子部品等に使用する光学材料用途の樹脂としては、一般に、１３０℃以上のガラス転移温度が要求される。すなわち、ガラス転移温度が１３０℃未満の場合、電子部品等に組み込まれた場合に耐熱性が不足し、使用中に変形したり、性能が変化する場合があるため、好ましくない。一方で、ガラス転移温度が１５０℃を超えると、樹脂が脆くなり易く、機械物性に劣る場合があり、また、複屈折が増大してしまう場合があるため、好ましくない。
【００２８】
〈屈折率〉
また、本発明のポリエステル樹脂組成物は、屈折率が１．６００以上の樹脂として得られる。高い屈折率を有する樹脂材料は、特に光学レンズに使用する場合には、屈折率が大きい程レンズの厚さを薄くすることができるため好ましい。本発明のポリエステル樹脂組成物において、さらに好ましい屈折率は１．６０５以上である。
【００２９】
〈複屈折〉
また、本発明のポリエステル樹脂組成物は、１．４倍延伸した樹脂フィルムとして測定したときの複屈折が５．０×１０−４以下の樹脂として得られる。複屈折は光学異方性の指標であり、一般的な光学レンズ用途においては、より小さい複屈折を有することが望まれる。本発明のポリエステル樹脂組成物において、さらに好ましい複屈折は、３．０×１０−４以下である。
【００３０】
〈アッベ数〉
また、本発明のポリエステル樹脂組成物は、アッベ数が２５以上の樹脂として得られる。アッベ数は色収差を評価する数値であり、数値が大きい程色収差が少ないことを意味する。アッベ数が小さい場合、色収差が大きく発現し、一般的な光学レンズ素子として使用する場合に不都合が生じ易いため、特に光学レンズ用途においては色収差が少ないことが望まれる。本発明のポリエステル樹脂組成物において、さらに好ましいアッベ数は２６以上である。
【００３１】
〈ポリエステル樹脂組成物の製造方法〉
以下、本発明のポリエステル樹脂組成物の製造方法について説明する。
本発明のポリエステル樹脂組成物の製造方法は、特に限定されるものではなく、公知の触媒を使用して公知の重合方法によって行うことができる。なお、本発明のポリエステル樹脂組成物の製造に際しては、十分な反応速度を得るため、第一段階として、公知の触媒を使用して常圧下でエステル交換反応を実施し、引き続く第二段階として、公知の触媒を使用して減圧下で重縮合反応を実行することが望ましい。
【００３２】
また、本発明のポリエステル樹脂組成物は、１，４−シクロヘキサンジカルボン酸のエステル化物（Ａ）を酸成分としたエステル交換反応法により製造するものであり、例えば、未置換の１，４−シクロヘキサンジカルボン酸を出発原料とした直接エステル化法と比較して、１，４−シクロヘキサンジカルボン酸のトランス体からシス体への異性化反応が抑えられるため、樹脂中の１，４−シクロヘキサンジカルボン酸成分中のトランス体比率を、高比率且つ安定に制御することができる。
【００３３】
また、重合原料である（Ａ）〜（Ｃ）の各成分を反応させるにあたって、原料中の全ジオール成分／全酸成分のモル比（Ｘ）を０．８５〜１．５０に調整することが望ましく、前記モル比（Ｘ）は、より好ましくは０．９０〜１．３０、さらに好ましくは０．９０〜１．２０である。一般的に、脂肪族グリコールを構成成分の一部としたポリエステル樹脂をエステル交換法により製造する場合、全ジオール成分／全酸成分のモル比は、１．５０〜３．００程度である。しかしながら、前記モル比が１．５０を超えると、原料である１，４−シクロヘキサンジカルボン酸のエステル化物（Ａ）において、トランス体からシス体への変異が生じ易くなり、トランス体比率を高比率で安定に制御することが非常に困難となる。また、前記モル比が０．８５以下の場合、エステル交換反応が円滑に進まず、次段階の重縮合反応が進行せず、得られた樹脂の分子量が小さくなり、樹脂が脆くなり易く、実使用可能な程度の十分な機械物性が得られないため好ましくない。
【００３４】
エステル交換反応の触媒としては、少なくとも一種類以上の金属化合物を使用することが望ましい。好ましい金属元素としては、ナトリウム、カリウム、カルシウム、チタン、リチウム、マグネシウム、マンガン、亜鉛、スズ、コバルト等が挙げられる。これらの中でも、カルシウム及びマンガン化合物は反応性が高く、得られる樹脂の色調が良好なことから好ましい。エステル交換触媒の使用量は、生成するポリエステル樹脂に対して、通常、３０〜３０００ｐｐｍ、好ましくは５０〜１０００ｐｐｍである。
【００３５】
また、重縮合反応の触媒としては、少なくとも一種類以上の金属化合物を使用することが望ましい。好ましい金属元素としては、チタン、ゲルマニウム、アンチモン、アルミニウム等が挙げられる。これらの中でも、チタン及びゲルマニウム化合物は反応性が高く、得られる樹脂の透明性及び色調に優れていることから、光学用樹脂においては特に好ましい。重合触媒の使用量は、生成するポリエステル樹脂に対して、通常、３０〜１０００ｐｐｍ、好ましくは１００〜８００ｐｐｍである。
【００３６】
また、本発明のポリエステル樹脂を製造する際、重縮合反応を円滑に進行するため、エステル交換反応が終了した後に、エステル交換触媒と等モル以上のリン化合物を使用することが望ましい。リン化合物の例としては、リン酸、亜リン酸、トリメチルホスフェート、トリエチルホスフェート、トリブチルホスフェート、トリメチルホスファイト、トリエチルホスファイト、トリブチルホスファイト等が挙げられる。これらの中でも、トリメチルホスフェートが特に好ましい。リン化合物の使用量は、生成するポリエステル樹脂に対して、通常、５０〜１０００ｐｐｍ、好ましくは１００〜８００ｐｐｍである。
【００３７】
エステル交換反応は、例えば、重合原料として使用する（Ａ）〜（Ｃ）の各成分と、必要に応じて用いられる他の共重合成分とを、加熱装置、攪拌機及び留出管を備えた反応槽に仕込み、反応触媒を加えて常圧不活性ガス雰囲気下で攪拌しつつ昇温し、反応により生じたメタノール等の副生物を留去しつつ反応を進行させることによって行なう。反応温度は１５０℃〜２７０℃、好ましくは１６０℃〜２６０℃であり、反応時間は、通常、３〜７時間である。
【００３８】
重縮合反応は、例えば、上記のエステル交換反応終了後の生成物を用いて、加熱装置、攪拌機、留出管及び減圧付加装置を備えた反応槽により実施される。なお、これらの条件が満たされるならば、上記エステル交換反応において使用した同一の反応槽により、引き続き重縮合反応を実施することもできる。
【００３９】
重縮合反応は、例えば、上記のエステル交換反応終了後の生成物を入れた反応槽内に、触媒を添加した後、反応槽内を徐々に昇温且つ減圧しながら行なう。槽内の圧力は、常圧雰囲気下から最終的には０．４ｋＰａ以下、好ましくは０．２ｋＰａ以下まで減圧する。槽内の温度は、２２０〜２３０℃から昇温し、最終的には２５０〜２９０℃、好ましくは２６０〜２８０℃まで昇温し、所定のトルクに到達した後、槽底部から反応生成物を押し出して回収する。通常の場合、反応生成物を水中にストランド状に押し出し、冷却した上でカッティングし、ペレット状のポリエステル樹脂を得ることができる。
【００４０】
また、本発明のポリエステル樹脂組成物においては、用途及び成形目的に応じて、滑剤、熱安定剤、帯電防止剤、可塑剤、紫外線吸収剤、顔料等の各種添加剤を適宜配合することができる。また、これらの添加成分は、反応工程及び加工工程のいずれの工程において配合してもよい。
【００４１】
本発明の成形体は、以上のようにして得られたポリエステル樹脂組成物を成形加工することにより得られる。本発明の成形体の用途は、特に限定されるものではないが、優れた特性（耐熱性に優れ、高い屈折率を有するとともに、複屈折が小さく、且つ色収差が少ない）を有していることから、一般的な光学レンズ、光学フィルム、光学シート、光ディスク、ピックアップレンズ等の用途において、特に有用である。
【実施例】
【００４２】
以下、実施例により本発明の内容をさらに詳細に説明するが、本発明の要旨を逸脱しない限り、以下の実施例に限定されるものではない。なお、各実施例及び比較例において用いた評価方法は、以下のとおりである。
【００４３】
〈原料中及び樹脂中の成分組成（トランス体／シス体比率等）〉
ブルカー・バイオスピン社製ＦＴ−ＮＭＲ装置（ＤＰＸ４００型）を使用し、重水素化クロロホルムに試料を溶解し、テトラメチルシランを標品として混合し、プロトンＮＭＲスペクトルを測定した。得られたＮＭＲスペクトルより、試料中の成分組成を算出した。
〈固有粘度（ＩＶ）〉
フェノール：テトラクロロエタン＝６０：４０（重量比）の混合液を溶媒として用い、サン電子工業（株）製、自動粘度計ＡＶＬ−６Ｃを使用して、２０℃条件下の樹脂の固有粘度（ＩＶ）を測定した。
【００４４】
〈ガラス転移温度（Ｔｇ）〉
パーキンエルマー社製、示差走査熱量測定装置（ＤＳＣ−７）を使用し、樹脂を窒素雰囲気中で３０℃から１０℃／分で昇温しながら吸熱挙動を観察し、ガラス転移による吸熱挙動の中間点温度を、ガラス転移温度（Ｔｇ）とした。
〈屈折率〉
樹脂１ｇを２００℃で熱プレス成形し、厚さ約１５０μの透明なフィルムを作成し、アタゴ社製のアッベ屈折計（ＤＲ−Ｍ２型）を使用し、２０℃条件下で、樹脂の波長５８９ｎｍでの屈折率を測定した。
【００４５】
〈複屈折〉
樹脂１ｇを１６０〜２４０℃でプレス成形し、厚み１００〜４００μｍのフィルムとし、得られたフィルムを１５×４０ｍｍの短冊状に切り出し、さらにＴｇ＋１０℃の温度により２０％／ｓｅｃで４０％延伸後、急冷し、延伸フィルムを得た。得られた延伸フィルムについて、大塚電子（株）製リタデーション測定装置ＲＥＴＳ−１００を用いて、５５０ｎｍの単色光で複屈折を測定した。
〈アッベ数〉
屈折率測定と同様の試料及び装置を用い、樹脂の波長５８９ｎｍ、４８６ｎｍ、６５６ｎｍでの屈折率を測定し、以下の数式を用いてアッベ数（νｄ）を算出した。
νｄ＝（ｎＤ−１）／（ｎＦ−ｎＣ）
ｎＤ：フラウンホーファーのＤ線である波長が５８９ｎｍの光に対する樹脂の屈折率
ｎＦ：フラウンホーファーのＦ線である波長が４８６ｎｍの光に対する樹脂の屈折率
ｎＣ：フラウンホーファーのＣ線である波長が６５６ｎｍの光に対する樹脂の屈折率
【００４６】
本発明者らは、下記実施例及び比較例のポリエステル樹脂を製造し、以上の方法を用いて各種物性について評価を行った。各実施例及び比較例のポリエステル樹脂の原料組成を表１に、得られた樹脂の物性評価結果を表２にまとめて示す。なお、比較のために市販のポリカーボネート（ＰＣ）及びポリメタクリル酸メチルを使用し、同様の物性評価を行った。結果を表２に併せて示す。
【００４７】
実施例１
攪拌機、還流冷却器、加熱装置、圧力計、温度計、減圧装置及び窒素供給装置を装備し、且つ樹脂の押し出し口を有する容量１リットルのガラス製反応器に、トランス体比率が９８％の１，４−シクロヘキサンジカルボン酸ジメチル（以下、ＣＨＤＡ−Ｍ）８０．２質量部、９，９−ビス［４−（２−ヒドロキシエトキシ）フェニル］フルオレン（以下、ＢＰＥＦ）１４０．８質量部、エチレングリコール（以下、ＥＧ）７．４質量部を投入し系内を窒素置換した後１６０℃で原料を溶解した。しかる後、エステル交換触媒として酢酸マンガン０．０２１質量部及び酢酸カルシウム０．０６０質量部を投入し、２６０℃まで３時間かけて徐々に昇温し、更に２６０℃に保持したまま２時間反応を継続し、副生物の留出が無くなり且つ所定の副生物が留出したことを確認した。しかる後、トリメチルホスフェート０．０７５質量部、二酸化ゲルマニウム０．１０４質量部を０．９％の水溶液として添加した。内温が２３０℃に到達した後、徐々に昇温と減圧を開始し、９０分後には内温を２６５℃且つ０．１３ｋＰａとし、この状態で重縮合反応を継続し、所定のトルクに到達するまで反応を継続した。所定のトルクに到達後、窒素で反応容器内を加圧にし、樹脂を冷却水中にストランド状に押し出し、カッティングしてペレットを得た。得られたポリエステル樹脂の物性は下記表２に示すとおりであった。
【００４８】
実施例２〜６
実施例１と同じＣＨＤＡ−ＭとＢＰＥＦを使用し、ＥＧの使用量を代える以外は、実施例１と同じ装置及び反応条件でエステル交換反応及び重縮合反応を実施し、ポリエステル樹脂を得た。得られたポリエステル樹脂の物性は下記表２に示すとおりであった。
実施例７
トランス体比率が８５％であるＣＨＤＡ−Ｍを使用した以外は、実施例１と同じ反応を実施し、ポリエステル樹脂を得た。得られたポリエステル樹脂の物性は下記表２に示すとおりであった。
【００４９】
実施例８
実施例１で使用したＣＨＤＡ−Ｍを７４．５質量部、ＢＰＥＦを１４６．８質量部、ＥＧを４．６質量部使用し、ＢＰＥＦ／全酸成分モル比を０．９０にする以外は実施例１と同じ反応を実施し、ポリエステル樹脂を得た。得られたポリエステル樹脂の物性は下記表２に示すとおりであった。
実施例９
ＢＰＥＦの使用量を１３１．９質量部、ＥＧを８．７質量部使用し、ＢＰＥＦ／全酸成分モル比を０．７５にする以外は、実施例１と同じ反応を実施し、ポリエステル樹脂を得た。得られたポリエステル樹脂の物性は下記表２に示すとおりであった。
【００５０】
実施例１０
実施例１で使用したＣＨＤＡ−Ｍの一部をテレフタル酸ジメチル（ＤＭＴ）に変更した以外は、実施例１と同じ反応を実施し、ポリエステル樹脂を得た。得られたポリエステル樹脂の物性は下記表２に示すとおりであった。
【００５１】
比較例１〜３
実施例１と同じＣＨＤＡ−ＭとＢＰＥＦを使用し、ＥＧの使用量を代え、実施例１と同じ装置及び反応条件でエステル交換反応及び重縮合反応を実施し、ポリエステル樹脂を得た。得られたポリエステル樹脂の物性は下記表２に示すとおりであった。
比較例４
トランス体比率が７５％であるＣＨＤＡ−Ｍを使用した以外は、実施例１と同じ反応を実施し、ポリエステル樹脂を得た。得られたポリエステル樹脂の物性は下記表２に示すとおりであった。
【００５２】
比較例５，６
実施例１で使用したＣＨＤＡ−Ｍとテレフタル酸ジメチル（ＤＭＴ）のモル比を５０／５０及び７５／２５に変更した以外は、実施例１と同じ反応を実施し、ポリエステル樹脂を得た。得られたポリエステル樹脂の物性は下記表２に示すとおりであった。
比較例７
実施例１で使用したＣＨＤＡ−Ｍを使用せずに、酸成分を全量テレフタル酸ジメチル（ＤＭＴ）に変更し８５．２質量部、ＢＰＥＦを１３４．８質量部、ＥＧを６２．６質量部使用した以外は、実施例１と同じ反応を実施し、ポリエステル樹脂を得た。得られたポリエステル樹脂の物性は下記表２に示すとおりであった。
【００５３】
比較例８
実施例１で使用したＣＨＤＡ−Ｍに代えてＣＨＤＡを６９．０質量部、ＢＰＥＦを１４０．８質量部、ＥＧを２９．８質量部使用し、２３０℃で３時間触媒を使用せずにエステル化反応を実施し、エステル化反応終了後、実施例１と同じトリメチルリン酸とＧｅＯ２を添加し、同じ反応条件で重縮合反応を実施して、ポリエステル樹脂を得た。得られたポリエステル樹脂の物性は下記表２に示すとおりであった。
【００５４】
【表１】
0005585999.tif 000004
【００５５】
【表２】
0005585999.tif 000005
【００５６】
表２に示すように、原料成分として、トランス体比率が９８モル％の１，４−シクロヘキサンジカルボン酸ジメチルを含む酸成分と、９，９−ビス［４−（２−ヒドロキシエトキシ）フェニル］フルオレンとエチレングリコールを含むジオール成分とを適切な割合で用いて重合反応することによって得られた実施例１〜１０のポリエステル樹脂は、樹脂中に含まれるトランス体比率が８０％以上（８１〜９４％）であり、また、ガラス転移点Ｔｇが１３０℃以上（１３１〜１４０℃）と高く、耐熱性に優れたものであることがわかった。さらに、これら実施例１〜１０のポリエステル樹脂は、いずれも屈折率が１．６以上（１．６０５〜１．６１３）、１．４倍延伸時の複屈折が５×１０−４以下（１．０〜３．１×１０−４）、アッベ数が２５以上（２６．４〜２７．５）であり、一般的な光学レンズ用途において要求される各種特性をいずれも満足するものであった。
【００５７】
これに対して、比較例１，２のポリエステル樹脂は、エチレングリコール量が多く、全体のジオール比率が高いため、重合反応中にトランス体からシス体への異性化が生じてしまい、樹脂中のトランス体含有量が６８〜７０モル％と低くなってしまった。このため、ガラス転移点が１２５〜１２８℃と低くなり、十分な耐熱性が得られなかった。一方で、エチレングリコールをまったく含まない比較例３のポリエステル樹脂は、ガラス転移点は１４３℃と高く、耐熱性は十分であったものの、所定の分子量（粘度）まで到達せず、樹脂が脆くて延伸できず、実用に耐えられるものではなかった。また、トランス体比率が７５モル％の１，４−シクロヘキサンジカルボン酸ジメチルを原料成分として使用した比較例４のポリエステル樹脂は、樹脂中のトランス体比率も７０モル％と低く、ガラス転移点が１２５℃であり、要求される耐熱性レベルを十分に満足するものでなかった。
【００５８】
全酸成分に対する１，４−シクロヘキサンジカルボン酸ジメチルの割合が４０．１〜６０．１％である比較例５，６のポリエステル樹脂は、ガラス転移点は１４０〜１４１℃と高く、耐熱性は十分であったものの、複屈折が６．１〜７．３×１０−４と大きく、加えてアッベ数も若干小さい傾向にあった。また、酸成分としてジメチルテレフタル酸を使用した比較例７のポリエステル樹脂は、ガラス転移点は１４３℃と高いものの、複屈折が２０．１×１０−４と大きく、アッベ数が２３．０と小さく、これらの要求特性をいずれも満たしていなかった。さらに、未修飾の１，４−シクロヘキサンジカルボン酸を使用し、直接エステル化法により重合した比較例８のポリエステル樹脂は、重合反応中の異性化反応を抑制できず、樹脂中のトランス体含有量が７０モル％となってしまい、ガラス転移点が１２５℃と耐熱性に劣るものであった。
【００５９】
さらに、従来、光学用途として汎用されているポリカーボネート及びポリメタクリル酸メチルを使用し、同様の評価を行った結果、ポリカーボネートは、ガラス転移点が１５１℃と耐熱性に優れてはいるものの、屈折率が１．５８５と若干低いことに加えて、複屈折が２１１×１０−４と著しく大きな値となってしまった。また、一方で、ポリメタクリル酸メチルの場合には、複屈折、アッベ数の数値は比較的優れているものの、ガラス転移が１０７℃と低く、耐熱性に劣っており、また、屈折率も１．４９２であり、製品として通常要求されるレベルを満たすものではなかった。